FR 2248371 A1 19750516 FR 7337537 A 19731022 L'invention a pour objet un sol composé spécialement pour la confection de terrains de jeux, principalement mais non exclusivement pour les courts de tennis. On a déjà proposé de nombreux enduits ou revête- ments pour terrains de jeux; ce sont très souvent des compositions plus ou moins complexes destinées à être répandues en surface et dont les composants sont choisis pour donner à la couche répandue diverses qualités. L'une des qualités spécialement recherchée est une élasticité de la couche que 1 'on cherche à réaliser à un degré plus ou moins prononcé. La diversité meme de ces nombreuses compositions indique qutaucune d'elles n'est vraiment satisfaisante. Les spécialistes cherchent constamment à retrouver les qualités du sol naturel, par exemple pour le tennis celles du court en terre battue. L'invention a pour but principal d'apporter un sol composé, reproductible à volonté, qui présente les qualités d'un sol en terre battue mais dont l'exécution est plus rapide et, surtout, dont la durée dans le temps est certaine sans entretien motteux. L'invention repose sur une découverte restée inaperçue jusqu'à présent selon laquelle les qualités recherchées d'un sol pour la pratique du tennis, ou d'autres jeux, ne dépendent pas seulement de la composition d'une couche de surface plus ou moins élastique et plus ou moins épaisse mais aussi de la constitution du sol lui-mSme en profondeur. Sous son aspect le plus simple, un sol conforme à llinvention comprend un fond suffisamment résistant qui peut etre le terrain naturel stabilisé par un compactage léger ou renforcé par adjonction de sable ou de chaux ou de ciment de laitier, une fondation en béton léger ayant une épaisseur moyenne de 4 cm, une couche élastique en matière contressible et impu- trescible, ayant 20 à 30 mm environ d'épaisseur, une chape de répartition des impacts reposant sur la couche élastique en béton léger dont l'épaisseur est à-fixer en fonction de l'usage du sol, un ou des enduits définition appropriés également à l'usa- ge du terrain terminé. On remarguera que le sol composé selon l'inven- tion ne contient qu'une unique couche élastique et que cette couche est située en profondeur et non pas en surface. Bien entendu, il existe une marge relativement grande de variations possibles dans la formulation et la confection des diverses couches qui constituent le sol de liinvention. Afin de bien fixer les idées, on donnera maintenant une description précise d'un exemple de réalisation d'un sol conforme à l'invention pour un court de tennis. Sur un fond suffisamment résistant de sol naturel stabilisé par un compactage léger ou renforcé par un apport de sable ou de chaux ou de ciment de laitier, on exécute une fondation en béton léger à base d'argile expansée. Son épaisseur est de 2 à 8 cm, de préférence de l'ordre de 4 cm. Une épaisseur plus faible que 2 cm serait insuffisante; une épaisseur sue- rieure à 8 cm n'est pas impossible mais risquerait d'entre inutilement trop épaisse. Ce béton doit présenter des pores internes; pour cette raison 1 'argile expansée doit eAtre choisie dans une gamme de granulométrie déterminée allant de 8 à 18 mm, La gamme pré férée est de 8 à 16 mm; cependant des gammes différentes, par exemple de 8 à 12 mm ou de 12 à 18 mm peuvent être adoptées et donner des résultats encore satisfaisants. Les quantités relatives d'argile expansée, de ciment et d'eau sont les suivantes: - argile granulométrée 8 à 16 mm 5 parties - ciment 1 partie - eau 0,80 partie ces proportions sont données en volume. La quantité de ciment est à ajuster selon la granulométrie de l'argile : 4 parties environ de ciment pour une granulométrie de 8 à 12 mm et 6 par ties environ pour une granulométrie de 12 à 18 mm; de même la quantité d'eau est en rapport avec la quantité de ciment. Sur cette fondation, on dépose une couche élastique et imputrescible, de préférence une mousse de matière synthétique dont le meilleur exemple est la mousse de polystyrène expansé, ayant une densité comprise entre 20 et 40 kg/m3, de préférence de l'ordre de 30 kg/m3. Cette couche a une épaisseur de 2 à 3 cm. On pourrait employer, naturellement, des matériaux autres que le polystyrène expansé défini ci-dessus, pourvu qu'ils présentent des propriétés physiques comparables. Sur la couche élastique, on confectionne une chape de répartition des impacts qui est, également, en béton léger d'argile expansée. La granulométrie de celle-ci doit satisfaire aux mêmes conditions que celles données plus haut pour la fondation en béton. Cependant, il est important que cette chape ne présente pas de fissures. On incorpore donc au méIaPntg-e un agent qui s'oppose au retrait du béton tel que l'acétate-rde polyvinyle dans la proportion de 10 * environ de la quantité de ciment, en poids. La composition de ce béton est donc, de préférence, à titre d'exemple, en volume -argile expansée (granulométrie 8 à 16 m): 4 parties -ciment i partie -acétate de polyvinyle 0,2 partie -eau 0,7 partie Les mimes variations de la formule que celles expliquées plus haut sont admissibles; la proportion de l'eau a une grande importance, elle doit être tenue dans une fourchette étroite contenant la valeur indiquée ci-dessus, par exemple entre 0,6 et 0,9 partie. L'épaisseur de la chape de répartition des impacts est de 2 à 8 cm, de préférence de 3 à 6 cm. On ne peut en donner une valeur impérative étant donné qu'elle doit etre adaptée à l'usage qui sera fait du terrain et, en particulier, à l'importance des impacts envisagés. Ce béton, comme celui de la fondation, est du type à pores dont certains s'ouvrent à la surface. On réalise alors un enduit de faible épaisseur, de 5 à 10 mm, dont le rôle principal est de colmater en surface les pores du béton léger. Cet enduit, taloché et lissé, sert aussi à donner au sol une coloration désirée, généralement rouge ou verte pour un court de tennis. Sa composition peut & re la suivante, en volume - ciment 1 partie - silice 5 parties - acétate de polyvinyle 0,2 partie - oxyde de fer ou oxyde de chrome 0,16 partie - amiante 0,50 partie Cette composition peut être sujette à des variations très larges des quantités relatives de ciment, de silice et d'acétate de polyvinyle. Si aucune coloration n'est recherchée, on supprime l'oxyde de fer ou de chrome. Bien entendu, des joints de dilatation sont à pores voir dans la chape. Leur exécution étant connue en soi, il ne semble pas utile de la décrire. On notera cependant que, selon l'invention, il est préférable de confectionner ces joints à l'aide d'un mélange en parties égales d'une émulsion de bitume à 58% et de latex connu sous le nom de butachlore L 630, avec une adjonction de fluosiliate de sodium à 25 , en proportion de 1 à 4 ffi en poids. Le sol exécuté comme on vient de le décrire reçoit une dernière couche superficielle étroitement adaptée à son usage. Pour un court de tennis, on répand un second enduit analogue au précédent mais plus fin, coloré comme lui, contenant moins de silice (2 parties) et davantage d'amiante (1 partie) qui a un r81e de plastifiant. Enfin, on applique une couche d'un produit imperméabilisant comme ceux connus sous le nom de pliolite. Pour une salle de jeux couverte, on remplace le second enduit par une moquette ou un revêtement analogue. Pour un terrain de jeux à l'extérieur, spécialement pour des jeux divers, notamment des jeux d'enfants, on donne au second enduit des qualités de protection contre les chocs en y incorporant de la poudre de caoutchouc en grains de tordre de 1 mm. Par exemple, la composition suivante peut etre adoptée, en volume - émulsion de latex (butachlore L 630) 2 parties - amiante 2 parties - fluosilicate de sodium à 25 % 1,5 partie (environ les trois quarts de l'émulsion de latex). - poudre de caoutchouc en grains 2 parties On peut y ajouter encore de l'oxyde de zinc ( à raison de 5% en poids de l'émulsion de latex) et un anti-oxydant ainsi qu'un isolant minéral du genre de la vermiculite ( par exemple 2 parties). il a été constaté à l'usage qu'un sol conforme à l'invention se comporte de façon très voisine dtun sol naturel en terre battue. La chape de répartition des impacts réalisée en béton léger et poreux fait lteffet de la couche superficielle de terre durcie. Elle transmet les chocs à la couche élastique interne en polystyrène expansé qui les absorbe de manière comparable aux couches plus profondes du sol en terre battue La fondation en béton léger joue le rsole d'assise des couches plus profondes encore du sol naturel. Toutefois, selon un aspect particulier de l'inven- tion, il est possible de supprimer la couche de fondation en béton quand le fond est homogène et a une dureté suffisante bien régulière. 7un autre moyen de parvenir à cette résistance régulière de surface consiste à disposer sur le fond un treillage ou un revêtement métallique analogue, à ouvertures fines, moins de 1 cm de passage par exemple, protégé contre la corrosion. Ce treillage assure une portée bien régulière de la couche élastique sur le fond résistant tout en ayant luimeAme une certaine souplesse. La fondation et le treillage sont des composants de répartition entre lesquels on peut choisir en fonction des conditions particulières. d'exécution des terrains de jeux conformes à l'invention. R E V E N D I C A ç I O N S 1. Sol pour terrains de jeux reposant sur un fond en sol naturel suffisamment résistant caractérisé en ce qu'il est composé, à partir de ce fond, d'un composant de répartition choisi entre un béton poreux léger et un treillage métallique non corrodable, d'une couche élastique en matière compressible telle que le polystyrène expansé, d'une chape de répartition des impacts en béton poreux léger, d'au moins un enduit superficiel approprié à l'usage du terrain de jeux. 2. Sol selon la revendication 1 caractérisé en ce que le béton poreux léger est un béton d'argile expansée ayant une granulométrie comprise entre 8 et 18 mm, de préférence entre 8 et 16 mm, cie béton ayant une épaisseur de 2 à 8 cm environ, depréférence 4 cm environ. 3. Sol selon la revendication 2 caractérisé en ce que le béton poreux léger a une composition voisine de la suivante, en volume - argile expansée (granulométrie de 8 à 16 mm) = 5 parties - ciment 1 partie - eau 0,80 partie 4. Sol selon la revendication 1 caractérisé en ce que la couche élastique est en polystyrène expansé ayant une densité comprise entre 20 et 40 kg/m3, de préférence 30 kg/m3 environ, et une épaisseur comprise entre 20 et 30 mm environ0 5.Sol selon la revendication 1 caractérisé en ce que la chape de répartition des impacts est en béton d'argile expansée ayant une granulométrie comprise entre 8 et 18~mu, de préférence entre 8 et 16 mm cetechape ayant une épaisseur comprise entre 3 et 6 cm environ, de préférence entre 3 et 4 cm environ. 6. Sol selon la revendication 5 caractérisé en ce que la chape de répartition des efforts a une composition voisine de la suivante, en volume -argile expansée (granulométrie de 8 à 16 mm) 4 parties -ciment 1 partie -acétate de polyvinyle 0,2 partie -eau 0,7 partie 7. Sol selon la revendication l caractérisé en ce qu'il comprend un enduit superficiel lissé ayant une composition proche de la suivante, en volume - ciment i partie - silice 3 parties - acétate de polyvinyle 0,20 partie - amiante 0,50 partie avec une épaisseur au plus égale à 6 mm. 8. Sol selon la revendication 7 caractérisé en ce que enduit contient un colorant en proportion de 0,16 partie environ, 9 Sol selon la revendication 8 destiné au jeu de tennis, caractérisé en ce qu'il comprend un second enduit analogue au premier enduit et une couche de pliolite. 10. Sol selon la revendication 7 pour la pratique de divers jeux sous abri caractérisé en ce que le premier enduit est recouvert dtun revêtement tel qutune moquette. 11. Sol selon la revendication 7 pour la pratique de divers jeux'à l'extérieur caractérisé en ce que le premier enduit est recouvert d'un enduit de protection contre les chocs contenant de la poudre de caoutchouc en grains de 1 mm environ. 12. Sol selon la revendication i caractérisé en ce que le treillage métallique non corrodable présente des ouvertures ayant au plus i cm environ de passage.